(57)【要約】【課題】  様々なカイラリティを有する単層カーボンナノチューブを容易かつ簡便に可溶化させて、カイラリティ選択的に分離することを目的とする。【解決手段】  本発明によると、様々なカイラリティを有する複数の単層カーボンナノチューブの混合物をポリフェノール含有水溶液中に分散させ、その分散溶液を遠心分離することにより、前記混合物から特定のカイラリティを有する単層カーボンナノチューブを分離する方法が提供される。ポリフェノール含有溶液として、緑茶抽出物含有水溶液、烏龍茶抽出物含有水溶液、紅茶抽出物含有水溶液、及びコーヒー豆抽出物含有水溶液が本発明のカイラリティ選択的分離方法に有効であることを見出した。【選択図】      図２
2009161393.tif 000002
【特許請求の範囲】
【請求項１】
様々なカイラリティを有する複数の単層カーボンナノチューブの混合物をポリフェノール含有水溶液中に可溶化・分散させ、前記混合物の少なくとも一部であって特定のカイラリティを有する単層カーボンナノチューブを上記溶液中で個々に分離させることを特徴とする単層カーボンナノチューブの分離方法。
【請求項２】
請求１記載の方法であって、この方法は、さらに、前記で分離された単層カーボンナノチューブのうち所望のカイラリティを有する単層カーボンナノチューブを前記ポリフェノール含有水溶液からカイラリティ選択的に分離させる工程を有することを特徴とする単層カーボンナノチューブの分離方法。
【請求項３】
請求項１記載の方法において、前記分散及び可溶化させる工程は、超音波処理によるものであることを特徴とする単層カーボンナノチューブの分離方法。
【請求項４】
請求項１記載の方法において、前記分離させる工程は、遠心分離によるものであることを特徴とする単層カーボンナノチューブの分離方法。
【請求項５】
請求項１記載の方法において、前記ポリフェノール含有水溶液は、茶葉抽出物含有水溶液であることを特徴とする単層カーボンナノチューブの分離方法。
【請求項６】
請求項５記載の方法において、前記茶葉抽出物は、緑茶抽出溶液であることを特徴とする単層カーボンナノチューブの分離方法。
【請求項７】
請求項５記載の方法において、前記茶葉抽出物は、ウーロン茶抽出物であることを特徴とする単層カーボンナノチューブの分離方法。
【請求項８】
請求項５記載の方法において、前記茶葉抽出物は、紅茶抽出物であることを特徴とする単層カーボンナノチューブの分離方法。
【請求項９】
請求項１記載の方法において、前記ポリフェノール含有水溶液はコーヒー豆抽出物含有水溶液である。
【請求項１０】
請求項１記載の方法において、前記ポリフェノール含有水溶液は、カテキン含有水溶液であることを特徴とする単層カーボンナノチューブの分離方法。
【請求項１１】
請求項１記載の方法において、
前記個々に分離された単層カーボンナノチューブは金属性カーボンナノチューブを含むものであり、この金属性カーボンナノチューブを前記溶液中から選択的に取り出す工程を有することを特徴とする単層カーボンナノチューブの分離方法。
【発明の詳細な説明】
【技術分野】
【０００１】
本発明は、様々なカイラリティを有する単層カーボンナノチューブの混合物を特定のカイラリティを有する単層カーボンナノチューブを分離させるための方法に関する。
【背景技術】
【０００２】
近年、直径が数ナノメートルから数十ナノメートルの筒状炭素材料であるカーボンナノチューブは、例えば超高集積化が可能な分子素子、水素を始めとする各種ガスの吸蔵材料、電界放出ディスプレー（ＦＥＤ）用部材、電極材料、樹脂成形品用添加材などの機能性材料として注目されている。
【０００３】
このうち、単層カーボンナノチューブ（以下、「ＳＷＮＴｓ」と略す）は、グラフェンシートが円筒状に丸まった、直径数ｎｍ程度で長さが数μｍ程度の物質であり、優れた熱的・化学的安定性や力学的強度のみならず、グラフェンシートの巻き方（構造の違い）に応じて金属性や半導体性の電気的性質を示すことから、ナノテクノロジーの様々な分野への応用が期待されている。
【０００４】
ＳＷＮＴｓを構成するグラフェンシートのカイラリティ（らせん度；（ｎ，ｍ））によってＳＷＮＴｓはアームチェアー型（ｎ，ｎ）、ジグザグ型（ｎ，０）、キラル型（ｎ、ｍ）に分類される（図１）。カイラリティはＳＷＮＴｓの電気的性質を決定する重要な要素となっており、カイラリティ（ｎ，ｍ）で２ｎ＋ｍが３の倍数のとき、ＳＷＮＴｓは金属性を、２ｎ＋ｍが３の倍数でないとき、半導体性を示すことがわかっている。
【０００５】
このように、カイラリティによってＳＷＮＴｓの電気的性質が変化するため、特に電子材料への応用の際は各カイラリティのＳＷＮＴｓごとの合成・分離が非常に重要な課題となる。
【０００６】
現在、ＳＷＮＴｓは、アーク放電法、レーザーアブレーション法、化学気相成長法（ＣＶＤ）により合成されている。これらの方法により、ＳＷＮＴｓの直径は使用する金属触媒や合成温度である程度制御できることが知られているが、現在のところ合成の段階で任意のカイラリティを持つＳＷＮＴｓを作り分けることはほぼ不可能である。
【０００７】
そのため、近年様々なカイラリティのＳＷＮＴｓの混合物から、特定カイラリティのＳＷＮＴｓを選択的な単離精製することが望まれるところであるが、いまだ効率的な分離に成功した例はない。この理由には、カーボンナノチューブのカイラリティを識別する可溶化剤の開発が困難であること、また、カーボンナノチューブがバンドル化しているため可溶化・分散化が極めて困難であることが挙げられる。
【０００８】
近年では、様々な可溶化剤を用いてＳＷＮＴｓを可溶化する試みがなされている。例えば、文献１および非特許文献１及び２には特殊なポリマーを用いたＳＷＮＴｓの可溶化が報告されており、このポリマーは、ＳＷＮＴｓの表面上に非共有結合的に結合してＳＷＮＴｓの物理的性状を変化させる。
【０００９】
また、文献２及び非特許文献３にはＳＷＮＴｓと非共有結合的に結合するポルフィリンダイマー誘導体が開示されている。
【００１０】
しかしながら、これらの方法はいずれも有機溶媒への可溶化であるため、医療などの幅広い用途のためには水溶性溶媒への可溶化の開発が求められている。
【００１１】
一方、β−１，３−グルカンやＤＮＡを用いた水溶性溶媒への可溶化に関する報告はあるが（特許文献３、非特許文献４及び５）、ＳＷＮＴｓの可溶化濃度が低く溶液の安定性が悪いなどの課題が残されている。
【００１２】
また、可溶化の目的であるカイラリティ選択的なＳＷＮＴｓの分離については、水溶性溶媒における報告は未だない。
【００１３】
したがって、この発明の目的は、ＳＷＮＴｓを水溶性溶媒に可溶化させると共に、様々なカイラリティのＳＷＮＴｓから効率的かつ効果的に特定のカイラリティの単層カーボンナノチューブを選択的に取り出すことのできる方法を提供することにある。
【特許文献１】特開２００４−００２８５０号公報
【特許文献２】特開２００６−２６５１７８号公報
【特許文献３】特開２００５−１０４７６２号公報
【非特許文献１】Ｆｕｍｉｎｇ  Ｃｈｅｎ  Ｂｏ  Ｗａｎｇ、Ｙｕａｎ  Ｃｈｅｎ，ａｎｄ  Ｌａｉｎ−Ｊｏｎｇ  Ｌｉ，Ｎｏｎｏ  Ｌｅｔｔｅｒｓ，Ｖｏｌ．７，Ｎｏ．１０，３０１３−３０１７（２００７）
【非特許文献２】Ａｄｒｉａｎ  Ｎｉｓｈ，Ｊｅｏｎｇ−Ｙｕａｎ  Ｈａｗｎｇ，Ｊａｍｅｓ  Ｄｏｉｇ，ａｎｄ  Ｒｏｂｉｎ  Ｊ．Ｎｉｃｈｏｌａｓ，Ｎａｔｕｒｅ  Ｎａｎｏｔｅｃｈｎｏｌｏｇｙ，Ｖｏｌ．２（２００７）
【非特許文献３】Ｈｉｒｏｔｏ  Ｍｕｒａｋａｍｉ，Ｔａｋｕｒｏ  Ｎｏｍｕｒａ，Ｎａｏｔｏｓｈｉ  Ｎａｋａｓｈｉｍａ，Ｃｈｅｍｃａｌ  Ｐｈｙｓｉｃｓ  Ｌｅｔｔｅｒｓ，Ｖｏｌ．３７８，４８１−４８５（２００３）
【非特許文献４】Ａｌｅｘａｎｄｅｒ  Ｓｔａｒ，Ｄａｖｉｄ  Ｗ．Ｓｔｅｕｅｒｍａｎ，Ｊａｍｅｓ  Ｒ．Ｈｅａｔｈ  ａｎｄ  Ｊ．Ｆｒａｓｅｒ  Ｓｔｏｄｄａｒｔ，Ａｎｇｅｗ．Ｃｈｅｍ．Ｉｎｔ．Ｅｄ．，４１，Ｎｏ．１４，２５０８−２５１２（２００２）
【非特許文献５】Ｏｈ−Ｋｉｌ  Ｋｉｍ，Ｊｏｎｇｔａｅ  Ｊｅ，Ｊｅｆｆｒｅｙ  Ｗ．Ｂａｌｄｗｉｎ，Ｓｔｅｖｅｎ  Ｋｏｏｉ，Ｐｅｈｒ  Ｅ．Ｐｅｈｒｓｓｏｎ，ａｎｄ  Ｌｅｏｎａｒｄ  Ｊ．Ｂｕｃｋｌｅｙ，Ｊ．Ａｍ．Ｃｈｅｍ．Ｓｏｃ．，１２５，４４２６−４４２７（２００３）
【発明の開示】
【課題を解決するための手段】
【００１４】
上記目的を達成するべく、より簡単で効率的に単層カーボンナノチューブを可溶化できる方法として、発明者らは偶然にも市販のお茶が単層カーボナノチューブを可溶化することを発見し、様々な実験によりその効果を検証することで本発明を完成するに至ったものである。
【００１５】
すなわち、本発明の第一の主要な観点によれば、様々なカイラリティを有する複数の単層カーボンナノチューブの混合物をポリフェノール含有水溶液中に分散させ、前記混合物の少なくとも一部であって特定のカイラリティを有する単層カーボンナノチューブを上記溶液中で個々に分離させることを特徴とする単層カーボンナノチューブの分離方法が提供される。
【００１６】
可溶化剤として発明者らが最初に発見したのは緑茶である。緑茶は、抗酸化作用を奏する様々な成分、ポリフェノール、ミネラル及びビタミンを含有する。カテキンは、お茶に含まれる最も典型的なポリフェノールであり、このポリフェノールが従来から可溶化剤として用いられている多核芳香族材料であることから、このポリフェノールに気がついた。そして、様々なポリフェノール含有水溶液に単層カーボンナノチューブを混合し、超音波処理及び遠心分離を行った後その上澄み液を回収し、可視・近赤外吸収スペクトル、近赤外発光スペクトルを用いて単層カーボンナノチューブの溶解状態を確認したところ、いずれのポリフェノール含有水溶液についても近赤外発光領域で単層カーボンナノチューブ由来の吸収ピークを確認したものである。
【００１７】
なお、ＳＷＮＴｓの単離が困難である主な理由は、ＳＷＮＴｓの強いファンデルワールス力によるバンドル構造形成に起因する。従って、従来技術では多核芳香族化合物を用いることによりＳＷＮＴｓのバンドル構造を変化させて、可溶化・分離技術が報告されてきた。しかしながら、水溶液への可溶化に関しては、界面活性剤ミセル形成を用いた試みなどがなされているものの、その溶解度と実験的複雑性の点から課題が残されていた。
【００１８】
すなわち、本発明者らは、緑茶にＳＷＮＴｓが可溶することを発見したことに起因し、茶葉抽出物含有水溶液中の多核芳香族化合物であるポリフェノールに注目して単層カーボンナノチューブの可溶化について検討したものである。茶葉抽出物やコーヒー豆抽出物は、水溶液溶媒である点、及び、それ自体、人体に全く悪影響がない点で顕著であり、これにより形成された単層カーボンナノチューブ可溶化溶液は様々面に応用可能であることが期待できる。
【００１９】
なお、例えば、通常、茶葉抽出物はカテキン含有量は数パーセントと低くかつ様々な夾雑物が含まれており、可溶化溶液というよりは沈殿物を形成することが予想されるものであった。この点でも、本発明者らが茶葉抽出物を可溶化溶液として利用できることを見出した点は顕著である。
【００２０】
本発明は、様々なカイラリティを有する複数の単層カーボンナノチューブの混合物をポリフェノール含有水溶液中に可溶化・分散させ、前記混合物の少なくとも一部であって特定のカイラリティを有する単層カーボンナノチューブを上記溶液中で個々に分離させることを特徴とする単層カーボンナノチューブの分離方法である。
【００２１】
さらに、当該方法は、前記で分離された単層カーボンナノチューブのうち所望のカイラリティを有する単層カーボンナノチューブを前記ポリフェノール含有水溶液からカイラリティ選択的に分離させる工程を更に有するものであっても良い。
【００２２】
当該方法の１つの実施形態において、前記分散及び可溶化させる工程は、超音波処理によるものである。
【００２３】
当該方法の１つの実施形態において、前記分離させる工程は、遠心分離によるものである。
【００２４】
当該方法の１つの実施形態において、前記ポリフェノール含有水溶液は、茶葉抽出物含有水溶液であっても良い。
【００２５】
当該方法の１つの実施形態において、前記茶葉抽出物は、例えば緑茶抽出物、ウーロン茶抽出物、又は紅茶抽出物であっても良い。
【００２６】
当該方法の１つの実施形態において、前記ポリフェノール含有水溶液は、例えばカテキン含有水溶液、又はコーヒー豆抽出物含有水溶液であっても良い。
【００２７】
更なる実施形態において、本発明の方法は、個々に分離された単層カーボンナノチューブは金属性カーボンナノチューブを含むものであり、この金属性カーボンナノチューブを前記溶液中から選択的に取り出す工程を有するものである。
【００２８】
さらに、この発明の他の１の実施形態によれば、前記個々に分離された単層カーボンナノチューブは金属性単層カーボンナノチューブを含むものであり、この金属性単層カーボンナノチューブを前記溶液中から選択的に取り出す工程を有するものである。
【００２９】
なお、この発明の他の特徴については、次の、発明を実施するための最良の形態の説明、及び添付した図面を参照することによって当業者にとって明らかとなる。
【発明を実施するための最良の形態】
【００３０】
以下、この発明の一実施形態を図２〜図１４を参照して説明する。
【００３１】
前述したように、この発明は、ＳＷＮＴｓ（カイラリティの異なる複数の単層カーボンナノチューブの混合物）から効率的かつ効果的に特定のカイラリティの単層カーボンナノチューブを選択的に取り出すことのできる方法を提供することを目的とするものである。この目的を達成するべく、より簡単で効率的に単層カーボンナノチューブを可溶化できる方法として、発明者らは偶然にも市販のお茶が単層カーボナノチューブを可溶化することを発見し、様々な実験によりその効果を検証することで本発明を完成するに至ったものである。
【００３２】
すなわち、本発明の第一の主要な観点によれば、様々なカイラリティを有する複数の単層カーボンナノチューブの混合物を茶葉抽出物含有溶液中に分散させ、前記混合物の少なくとも一部であって特定のカイラリティを有する単層カーボンナノチューブを上記溶液中で個々に分離させること（可溶化）を特徴とする単層カーボンナノチューブの分離方法が提供される。
【００３３】
図２は、本発明のカーボンナノチューブのカイラリティ分離工程を示したものである。この図に示すように、まず、ＳＷＮＴｓを茶抽出物含有溶液に加え（ステップＳ１）、これをバス型ソニケーターを用いて超音波処理し（ステップＳ２）、ＳＷＮＴｓを可溶化させる。その後、例えば、６０，０００×ｇで１時間遠心分離し（ステップＳ３）、所望のカイラリティのＳＷＮＴｓを溶離液中に又は沈殿物として分離する（ステップＳ４，ステップＳ５）。近赤外吸収スペクトル測定によって、例えば沈殿物中に所望のカイラリティＳＷＮＴｓが含まれることが確認された場合、更に沈殿物を新たに用意した茶葉抽出物に添加し（ステップＳ８）、同様に超音波処理（ステップＳ９）、遠心分離（ステップＳ１０）を行う。その後、上述したように溶離液中または沈殿物として所望のカイラリティのＳＷＮＴｓを取得する。なお、途中、必要であれば、後で説明する様々な測定を行うことにより、ＳＷＮＴｓが可溶化しているか、及び所望のカイラリティのＳＷＮＴｓが分離しているかを確認するようにしても良い。
【００３４】
次に、本発明者らが、ＳＷＮＴｓの可溶化剤として茶葉抽出物含有水溶液に注目した理由及びその効果の検証について詳しく説明する。
【００３５】
前述したように、可溶化剤候補として発明者らが最初偶然に発見したのは緑茶である。緑茶は、抗酸化作用を奏する様々な成分、ポリフェノール、ミネラル及びビタミンを含有する。カテキンは、お茶に含まれる最も典型的なポリフェノールであり、このポリフェノールが従来から可溶化剤として用いられている多核芳香族化合物に属することから、このポリフェノールの可溶化の可能性に気がついたものである。そして、様々な茶葉抽出物含有水溶液、及びコーヒー豆抽出物含有水溶液に単層カーボンナノチューブを混合し、超音波処理及び遠心分離を行った後その上澄み液を回収し、吸収スペクトル、近赤外発光スペクトルを用いてＳＷＮＴｓの分散状態を確認したところ、いずれのカテキン含有水溶液についても近赤外領域でＳＷＮＴｓ由来の吸収ピークを確認したものである。
【００３６】
ＳＷＮＴｓの可溶化
ここで、発明者らが前記緑茶のサンプルとして用いたのは、サントリー販売、商品名「伊右衛門（登録商標、以下同様）  濃いめ」である。茶葉抽出液に含まれる浮遊成分を取り除くため、ポリテトラフルオロエチレン（ＰＴＦＥ）メンブレンフィルター０．２μｍを用いて各茶葉抽出溶液を濾過した。濾過した各茶葉抽出溶液５ｍＬに、約０．５ｍｇの未精製の単層カーボンナノチューブ（ｒａｗ−ＨｉＰｃｏ（商品名））を加え、バス型ソニケーターを用いて１時間超音波処理を行った。その後、６０，０００×ｇで１時間遠心分離し（日立工機  ＣＳ１００ＧＸＬ）、上澄み溶液を回収した、これらの溶液を用いて、近赤外吸収スペクトル測定を行った。
【００３７】
図３は、近赤外吸収スペクトルの測定結果を示したものである。この測定結果から明らかなように、緑茶抽出物を用いた場合のＳＷＮＴｓ溶液の吸収スペクトルは（線Ｂ）、対照として用いた界面活性剤ＳＤＳ（Ｓｏｄｉｕｍ  ｄｏｄｅｃｙｌ  ｓｕｌｐｈａｔｅ）（線Ｒ）と同形の吸収ピークを示した。この結果より、ＳＷＮＴｓは緑茶抽出物溶液において孤立して可溶化していることが示唆された。また、緑茶抽出物の吸収波長は、界面活性剤を用いたときと比較して２２〜２９ｎｍ程度長波長シフトしていた。このような長波長シフトは多核芳香族等の可溶化剤を用いたときにも観察されるため、緑茶抽出物成分はＳＷＮＴｓの表面状態に変化を生じさせて可溶化していることが示唆された。
【００３８】
次に、緑茶抽出物水溶液中に独立して存在しているＳＷＮＴｓのカイラリティを確認するために、近赤外領域における発光（フォトルミネッセンス，ＰＬ）を調べた。図４は、それを２Ｄマッピングした結果である。励起波長及び発光波長はそれぞれ５００〜９００、及び９００〜１３００ｎｍであった。緑茶抽出物溶液中に検出された可溶化ＳＷＮＴｓのカイラリティは、（６，５）、（７，５）、（１０，２）、（７，６）、（９，４）、（８，６）、及び（８，７）であり、これらの直径はそれぞれ０．７５７、０．８２９、０．８８４、０．８９５、０．９１６、０．９６６、及び１．０３２ｎｍであった。
【００３９】
また、図５は、可溶化した個々のＳＷＮＴｓの原子間力顕微鏡画像（ＡＦＭ画像）である。波高分布ヒストグラムにより、得られた画像の単層カーボンナノチューブの直径は１〜２ｎｍの範囲であることがわかった。
【００４０】
カテキン水溶液の可溶化効果
ここで、問題になるのは、茶葉抽出物中のどのような成分がＳＷＮＴｓを可溶化しているのかということであるが、多核芳香族化合物であるカテキンが候補として考えられる。したがって、発明者らは、カテキンがＳＷＮＴｓを可溶化するかについて確かめるべく、（−）−エピガロカテキンガレート（ＴＣＩ，０．８  ｍｇ／ｍＬ水溶液）を用いて試験を実施した。可溶化方法は上述の茶抽出物と同様に行った。図６は、ＳＷＮＴｓ／（−）−エピガロカテキンガレート水溶液の可視近赤外吸収スペクトルである。この図から明らかなようにカテキンはＳＷＮＴｓの可溶化に重要な役割を果たしていることが示唆された。
【００４１】
ここまでの結果により、緑茶抽出物含有溶液では、ＳＷＮＴｓが独立して可溶化していることが明らかとなった。従って、より厳しい条件下における可溶化の可能性と、カイラリティ選択的分離について、以下にてさらに検討を行った。
【００４２】
各種茶抽出物を用いたＳＷＮＴｓの可溶化
すなわち、カイラリティ認識を調査するには、孤立分散したＳＷＮＴｓを得ることが最も重要である。そこでまず比較的厳しい条件において、各種茶抽出物によるＳＷＮＴｓの可溶化が可能であるかどうかを可視近赤外吸収スペクトルを用いて確認した後、得られたＳＷＮＴｓのカイラリティ選択性について、ラマンスペクトルを用いて確認した。
【００４３】
［使用試薬］
緑茶抽出物含有水溶液（「伊右衛門  濃いめ」（商品名、販売元：サントリー）使用）  １０ｍｌ
烏龍茶抽出物含有水溶液（「黒烏龍茶」（商標、販売元：サントリー）使用）  １０ｍｌ
ｒａｗ−ＨｉＰｃｏ（ＣＮＩ、Ｒ０４８８）（商品名）
ｐ−ＣｏＭｏＣＡＴ（ＳＷｅＮＴ、ＫＹＵ−Ａ００１）（商品名）
ここで、ｒａｗ−ＨｉＰｃｏ（ＣＮＩ、Ｒ０４８８）（商品名）は、様々なカイラリティのＳＷＮＴｓを含む単層カーボンナノチューブ混合物であり、ｐ−ＣｏＭｏＣＡＴ（ＳＷｅＮＴ、ＫＹＵ−Ａ００１）（商品名）はある程度制限されたカイラリティのＳＷＮＴｓを含む単層カーボンナノチューブ混合物である。
【００４４】
［操作］
各お茶を、茶葉抽出液に含まれる浮遊成分を取り除くため、０．２μｍのＰＴＦＥフィルターでろ過し、ろ液５ｍｌを２サンプル用意した。各サンプルにそれぞれ０．５ｍｇのｒａｗ−ＨｉＰｃｏ、ｐ−ＣｏＭｏＣＡＴを加え、バス型ソニケーターを用いて１時間超音波処理を行った。その後、１２００００×ｇで２時間遠心分離し（日立工機  ＣＳ１００ＧＸＬ）、上澄み溶液を回収した。これらの溶液を用いてｖｉｓ−ＮＩＲ吸収スペクトル測定、近赤外発光測定を行った。また、再現性を確認するため、上記と同様の操作でもう一度実験を行った。
【００４５】
測定条件（ｖｉｓ−ＮＩＲ吸収）：セル長１０ｍｍ
測定条件（近赤外発光）：  露光時間１０ｓ、スリット幅各１０ｎｍ，  セル長１０ｍｍ
【００４６】
［結果］
１．烏龍茶抽出物含有水溶液を用いた可溶化
ＳＷＮＴｓの可溶化
図７Ａおよび図８Ａはそれぞれ、烏龍茶抽出物含有水溶液に可溶化させたＨｉＰｃｏおよびＣｏＭｏＣＡＴのＳＷＮＴｓの近赤外吸収スペクトルを示したものである。この図より、６００〜１３５０ｎｍ付近でＳＷＮＴｓ由来の吸収ピークを確認することができる。ある程度の誤差は生じるものの、これらの吸収は界面活性剤とほぼ同形の吸収ピークであること、また吸収波長は界面活性剤を用いたときと比較して２２〜２９ｎｍ程度長波長シフトしていることが確認された。このような長波長シフトは多核芳香族等の可溶化剤を用いたときにも観察されるため、烏龍茶抽出物成分とＳＷＮＴｓの相互作用によるものと考えられる。
【００４７】
図７Ｂおよび図８Ｂはそれぞれ、烏龍茶抽出物含有水溶液に可溶化させたＨｉＰｃｏおよびＣｏＭｏＣＡＴのＳＷＮＴｓのフォトルミネッセンスの２Ｄマッピング結果を示すものである。発光強度に差はあるものの調製した全サンプルでＳＷＮＴｓ由来の発光を確認することができる。こちらも界面活性剤で分散したＳＷＮＴｓとほぼ同形の発光を示した。また、発光も吸収と同様２０〜４０ｎｍの長波長シフトが観測された。
【００４８】
２．カイラリティ選択的可溶化
次に、上述の操作により得られた各可溶化溶液を０．２μｍのＰＴＦＥフィルターで濾過し、大量の水・アセトンで洗浄した後、ラマンスペクトル測定を行った。また、可溶化操作で遠心分離を行う前の溶液を０．２μｍのＰＴＦＥフィルターで濾過し、同様にラマンスペクトル測定を行った（測定条件：レーザー波長  ５１４ｎｍ，露光時間：３秒，積算：３回）。
【００４９】
烏龍茶抽出物（黒烏龍茶（商品名）使用）
図９及び１０に未操作のＳＷＮＴｓおよび遠心分離前後の烏龍茶抽出物含有水溶液／ＨｉＰｃｏ溶液、及び烏龍茶抽出物含有水溶液／ＣｏＭｏＣＡＴ溶液のラマンスペクトルを示した。
【００５０】
図９Ａから明らかなように、過可溶化操作後、１５００ｃｍ−１付近にある金属性ＳＷＮＴｓ由来のＢＷＦのピークが増大していることが確認された。また、遠心分離前、つまり烏龍茶抽出物含有水溶液／ＨｉＰｃｏ複合体を形成した状態でも未操作のＳＷＮＴｓと同様のスペクトルが観測された（線Ｂ及び線Ｒ）。図８Ｂにおいては、可溶化後に半導体性ＳＷＮＴｓ（１２，５）由来の１９８ｃｍ−１のピーク強度の減少、および金属性ＳＷＮＴｓ（８，５）由来の２６１ｃｍ−１のピークの増加が確認された。これは図８Ａの金属性ＳＷＮＴｓ由来のピークであるＢＷＦの増加を考えても妥当な結果といえる。
【００５１】
図１０Ａでは、図９ほど明確ではないが、遠心分離前後でＢＷＦの形状に変化が見られた。図１０ＢはＲＢＭ部位の拡大図である。図１０Ｂより、金属性ＳＷＮＴｓ（１０，４），（１２，０）由来のピーク強度の減少、つまり相対的な（８，５）のピークの増加が確認された。この結果も図９の結果を支持している。黒烏龍茶（商品名）は（８，５）のＳＷＮＴｓを選択的に溶解しやすい可能性が示唆された。
【００５２】
緑茶抽出物（「伊右衛門」（商品名）使用）
図１１Ａは、緑茶抽出物含有水溶液に可溶化させたＣｏＭｏＣＡＴのＳＷＮＴｓの近赤外吸収スペクトルを示したものである。この図より、６００〜１３５０ｎｍ付近でＳＷＮＴｓ由来の吸収ピークを確認することができる。ある程度の誤差は生じるものの、これらの吸収は界面活性剤とほぼ同形の吸収ピークであること、また吸収波長は界面活性剤を用いたときと比較して２２〜２９ｎｍ程度長波長シフトしていることが確認された。このような長波長シフトは多核芳香族等の可溶化剤を用いたときにも観察されるため、緑茶抽出物成分とＳＷＮＴｓの相互作用によるものと考えられる。
【００５３】
図１１Ｂは、緑茶抽出物含有水溶液に可溶化させたＣｏＭｏＣＡＴのＳＷＮＴｓのフォトルミネッセンスの２Ｄマッピング結果を示すものである。発光強度に差はあるものの調製した全サンプルでＳＷＮＴｓ由来の発光を確認することができる。こちらも界面活性剤で分散したＳＷＮＴｓとほぼ同形の発光を示した。また、発光も吸収と同様２０〜４０ｎｍの長波長シフトが観測された。
【００５４】
図１２及び１３に未操作のＳＷＮＴｓおよび遠心分離前後の緑茶抽出物含有水溶液／ＨｉＰｃｏ溶液、及び緑茶抽出物含有水溶液／ＣｏＭｏＣＡＴのラマンスペクトルを示した。
【００５５】
図１２Ａは、黒烏龍茶（商品名）とは異なり、遠心前の段階で微少ながら増加が観測された（線Ｒ及び線Ｂ）。これは、ラマンスペクトルの変化が緑茶抽出物（伊右衛門（商品名）中の成分とＳＷＮＴｓとの複合化に由来することを示唆する。しかしながら、烏龍茶抽出物とは異なり、非常に微少な変化であるので、測定上の誤差である可能性も考えられる。図１２ＢはＲＢＭ部分の拡大図である。こちらは烏龍茶抽出物とほぼ同様の挙動を示し、可溶化後に半導体性ＳＷＮＴｓ（１２，５）由来の１９８ｃｍ−１のピーク強度の減少、および金属性ＳＷＮＴｓ（８，５）由来の２６１ｃｍ−１のピークの増加が確認された。図１３においてはほぼ烏龍茶抽出物と同様の挙動を示しており、少なくともこの２種の茶抽出物含有溶液で可溶化したＳＷＮＴｓのラマン挙動は似ているということが確認された。
【００５６】
カテキン含有水溶液
図１４には未操作のＳＷＮＴｓおよび遠心分離前後のカテキン含有水溶液／ＨｉＰｃｏ溶液、及びカテキン含有水溶液／ＣｏＭｏＣＡＴのラマンスペクトルを示した。
【００５７】
図１４Ａは、緑茶抽出物と同様の挙動を示しており、高周波数側のＲＢＭ強度が減少しており、これは（１１，０）ＳＷＮＴｓ由来のピークの減少を示唆していた。更に、低周波数側のＲＢＭ強度の上昇が見られ、これは（１１，０）、（１３，０）ＳＷＮＴｓ由来のピークの上昇を示唆していた。
【００５８】
これらの結果より、カテキン含有水溶液は、（１１，０）、（１３，０）ＨｉＰｃｏ−ＳＷＮＴｓを優先的に溶解することが確認された。
【００５９】
図１４Ｂは、緑茶抽出物と同様の挙動を示しており、低周波数側のＲＢＭ強度が減少しており、これは（８，５）（１２，０）のＳＷＮＴｓ由来のピークの減少を示唆していた。更に、高周波数側のＲＢＭ強度の上昇が見られ、これは（９，３）のＳＷＮＴｓ由来のピークの上昇を示唆していた。
【００６０】
紅茶およびコーヒー抽出物
続いて、緑茶以外の食品由来ポリフェノールとして、紅茶およびコーヒーを用いてＳＷＮＴｓの可溶化作用について検討した。
【００６１】
［使用試薬］
紅茶抽出物含有水溶液（「午後の紅茶（登録商標）  ストレートティ」（商品名、販売元：キリンビバレッジ）使用）  ５ｍｌ
コーヒー豆抽出物含有水溶液（「Ｒｏｏｔｓ」（登録商標、販売元：日本たばこ産業）使用）  ５ｍｌ
【００６２】
［操作］
上述の緑茶抽出物同様に、抽出液に含まれる浮遊成分を取り除くため、０．２μｍのＰＴＦＥフィルターでろ過した。各サンプルにそれぞれ０．５ｍｇのｒａｗ−ＨｉＰｃｏを加え、バス型ソニケーターを用いて１時間超音波処理を行った。その後、１２００００×ｇで２時間遠心分離し（日立工機  ＣＳ１００ＧＸＬ）、上澄み溶液を回収した。
【００６３】
測定条件（ｖｉｓ−ＮＩＲ吸収）：セル長１ｍｍ、１０ｍｍ
測定条件（近赤外発光）：露光時間１０ｓ、スリット幅各１０ｎｍ、セル長１０ｍｍ
【００６４】
［結果］
紅茶抽出物含有水溶液を用いた可溶化
遠心分離前後の紅茶抽出物含有水溶液／ＳＷＮＴｓ溶液の赤外吸収スペクトルを図１５Ａに、近赤外発光を図１５Ｂに示した。
【００６５】
これらの結果から、紅茶抽出物含有溶液では、ＳＷＮＴｓが独立して可溶化していることが明らかとなった。
【００６６】
コーヒー豆抽出物含有水溶液を用いた可溶化
遠心分離前後のコーヒー豆抽出物含有水溶液／ＳＷＮＴｓ溶液の赤外吸収スペクトルを図１６Ａに、近赤外発光を図１６Ｂに示した。
【００６７】
これらの結果から、コーヒー豆抽出物含有溶液では、ＳＷＮＴｓが独立して可溶化していることが明らかとなった。
【００６８】
したがって、所定の茶葉抽出物含有水溶液若しくはコーヒー豆抽出物含有水溶液によれば、前記で分離された単層カーボンナノチューブのうち所望のカイラリティを有する単層カーボンナノチューブを前記溶液から選択的に認識するものである。したがって、特定のカイラリティのカーボンナノチューブを選択認識し、抽出する方法が提供される。
【００６９】
なお、以上は、この発明の一実施形態に過ぎず、発明の要旨を変更しない範囲で種々変形可能である。
【００７０】
例えば、この発明のポリフェノール含有水溶液は、上述した特定の緑茶やウーロン茶に限定されるものではない。本発明の効果を得ることのできるポリフェノール含有水溶液はすべてこの発明の範囲に含まれるべきである。
【図面の簡単な説明】
【００７１】
【図１】図１ＡはＳＷＮＴｓのカイラリティについて説明した図であり、図１ＢはＳＷＮＴｓのカイラリティの違いによって生じる構造を示した図である。
【図２】図２はＳＷＮＴｓのカイラリティ分離工程をフローチャートで示した図である。
【図３】図３は緑茶抽出物溶液にＳＷＮＴｓを可溶化した後の近赤外吸収スペクトルの測定結果を示した図である。緑茶抽出物の吸収スペクトルは線Ｂで示し、ＳＤＳの吸収スペクトルを線Ｒで示した。
【図４】図４は緑茶抽出物含有溶液に可溶化したＳＷＮＴｓの近赤外領域におけるフォトルミネッセンスを２Ｄマッピング結果を示した図である。
【図５】図５は緑茶抽出物溶液に可溶化したＳＷＮＴｓの原子間力顕微鏡画像（ＡＦＭ画像）を示した図である。
【図６】図６はＳＷＮＴｓ／（−）−エピガロカテキンガレート水溶液の可視近赤外吸収スペクトルを示した図である。
【図７】図７Ａは烏龍茶抽出物／ＨｉＰｃｏ可溶化溶液の近赤外吸収スペクトルを示した図であり、図７Ｂはフォトルミネッセンスの２Ｄマッピング結果を示した図である。
【図８】図８Ａは烏龍茶抽出物／ＣｏＭｏＣＡＴ可溶化溶液の近赤外吸収スペクトルを示した図であり、図８Ｂはフォトルミネッセンスの２Ｄマッピング結果を示した図である。
【図９】図９Ａは未操作ＨｉＰｃｏ、烏龍茶抽出物／ＨｉＰｃｏ分散溶液中のＳＷＮＴｓのラマンスペクトルをＧバンド規定して示した図であり、図９Ｂは２５１ｃｍ−１規定して示した図である。未操作ＨｉＰｃｏは線Ｒ、遠心分離前の分散溶液は線Ｂ、遠心分離後の分散溶液は線Ｇで示した。
【図１０】図１０Ａは未操作ＣｏＭｏＣＡＴ、烏龍茶抽出物／ＣｏＭｏＣＡＴ分散溶液中のＳＷＮＴｓのラマンスペクトルをＧバンド規定して示した図であり、図１０Ｂは２６１ｃｍ−１バンド規定して示した図である。未操作ＣｏＭｏＣＡＴは線Ｒ、遠心分離前は線Ｂ、遠心分離後は線Ｇで示した。
【図１１】図１１Ａは烏龍茶抽出物／ＣｏＭｏＣＡＴ可溶化溶液の近赤外吸収スペクトルを示した図であり、図１１Ｂはフォトルミネッセンスの２Ｄマッピング結果を示した図である。
【図１２】図１２Ａは未操作ＨｉＰｃｏ、緑茶抽出物／ＨｉＰｃｏ分散溶液中のＳＷＮＴｓのラマンスペクトルをＧバンド規定して示した図であり、図１２Ｂは２５１ｃｍ−１バンド規定して示した図である。未操作ＨｉＰｃｏは線Ｒ、遠心分離前は線Ｂ、遠心分離後は線Ｇで示した。
【図１３】図１３Ａは未操作ＣｏＭｏＣＡＴ、緑茶抽出物／ＣｏＭｏＣＡＴ分散溶液中のＳＷＮＴｓのラマンスペクトルをＧバンド規定して示した図であり、図１３Ｂは２６１ｃｍ−１バンド規定して示した図である。未操作ＣｏＭｏＣＡＴは線Ｒ、遠心分離前は線Ｂ、遠心分離後は線Ｇで示した。
【図１４】図１４Ａは未操作ＨｉＰｃｏ、カテキン／ＨｉＰｃｏ分散溶液中のＳＷＮＴｓのラマンスペクトルを示した図であり、図１４Ｂは未操作ＣｏＭｏＣＡＴ、カテキン／ＣｏＭｏＣＡＴ分散溶液中のＳＷＮＴｓのラマンスペクトルを示した図である。未操作ＳＷＮＴｓは線Ｒ、遠心分離後は線Ｒで示した。
【図１５】図１５Ａは紅茶抽出物／ＳＷＮＴｓ可溶化溶液の近赤外吸収スペクトルを示した図であり、図１５Ｂはフォトルミネッセンスの２Ｄマッピング結果を示した図である。
【図１６】図１６Ａはコーヒー豆抽出物／ＳＷＮＴｓ可溶化溶液の近赤外吸収スペクトルを示した図であり、図１６Ｂはフォトルミネッセンスの２Ｄマッピング結果を示した図である。
【図１】
2009161393.tif 000003
【図２】
2009161393.tif 000004
【図３】
2009161393.tif 000005
【図４】
2009161393.tif 000006
【図５】
2009161393.tif 000007
【図６】
2009161393.tif 000008
【図７】
2009161393.tif 000009
【図８】
2009161393.tif 000010
【図９】
2009161393.tif 000011
【図１０】
2009161393.tif 000012
【図１１】
2009161393.tif 000013
【図１２】
2009161393.tif 000014
【図１３】
2009161393.tif 000015
【図１４】
2009161393.tif 000016
【図１５】
2009161393.tif 000017
【図１６】
2009161393.tif 000018